(57)【要約】【課題】  端子用電極パターンのエッヂ部の破壊を完全に防止し、更に端子用電極パターンのエッヂ部への電界集中を回避する。【解決手段】  端子用電極パターン３０と絶縁基板２９との間に端子用電極パターン３０より高抵抗の放電抑制パターン３７が設けられる。端子用電極パターン３０と離間して絶縁基板２９上に絶縁被膜層３６が設けられる。放電抑制パターン３７は、端子用電極パターン３０と絶縁被膜層３６との間の領域において絶縁基板２９を露出しないように覆っている。【選択図】  図４
2005228626.tif 000002
【特許請求の範囲】
【請求項１】
セラミックス系材料からなる長方形状の絶縁基板と、
前記絶縁基板上に配設された所定の抵抗値を有する抵抗パターンと、
前記抵抗パターンに電気的に接続された複数の島状の端子用電極パターンと、
前記端子用電極パターンの略中央に設けられた、前記絶縁基板を貫通する透孔と、
前記透孔に挿入されたはとめ部を一端に備え、前記端子用電極パターンと電気的に接続された端子片と
前記端子用電極パターンと離間して前記絶縁基板上に設けられた絶縁被膜層と
を有する管内用抵抗器であって、
前記端子用電極パターンと前記絶縁基板との間に前記端子用電極パターンより高抵抗の放電抑制パターンが設けられ、
前記放電抑制パターンは、前記端子用電極パターンと前記絶縁被膜層との間の領域において前記絶縁基板を露出しないように覆っていることを特徴とする管内用抵抗器。
【請求項２】
前記放電抑制パターンのシート抵抗が１０ＭΩ／□以上１００ＧΩ／□以下である請求項１に記載の管内用抵抗器。
【請求項３】
前記放電抑制パターンの材質が前記端子用電極パターンの材質と同質である請求項１に記載の管内用抵抗器。
【請求項４】
略矩形状のフェースパネルと、
前記フェースパネルに連接された漏斗状のファンネルと、
前記フェースパネル内面に形成された蛍光体スクリーンと、
電子ビームを前記蛍光体スクリーン上に集束させる複数のグリッド電極を備え、前記ファンネルのネック内に配置された電子銃と、
前記複数のグリッド電極に所定の電圧を印加するための管内用抵抗器と
を備えた陰極線管であって、
前記管内用抵抗器が請求項１に記載の管内用抵抗器であることを特徴とする陰極線管。
【発明の詳細な説明】
【技術分野】
【０００１】
本発明は、陰極線管等に内蔵されグリッド電極に分圧された電圧を供給するための管内用抵抗器、及びこの管内用抵抗器を内蔵した陰極線管に関する。
【背景技術】
【０００２】
現在、一般的なカラーテレビジョン受像機等に使用されているカラー陰極線管は、図５に示すように、略矩形状を呈するフェースパネル６１と、このフェースパネル６１に一体的に接合された漏斗状のファンネル６２とからなる外囲器を有する。フェースパネル６１の内面には、青、緑、赤に発光するストライプ状あるいはドット状の３色蛍光体層からなる蛍光体スクリーン６３が形成されている。この蛍光体スクリーン６３に対向して、多数のアパーチャが形成されたシャドウマスク６４がフェースパネル６１の内壁面に装着されている。
【０００３】
ファンネル６２のネック６５内には、センタービーム６６Ｇと、この両側の一対のサイドビーム６６Ｂ，６６Ｒとが同一水平面上を通るように３本の電子ビーム６６Ｂ，６６Ｇ，６６Ｒを放出する３つのカソードが水平方向に一列に配列されたインライン型の電子銃６７が配設されている。この電子銃６７から放出される３本の電子ビーム６６Ｂ，６６Ｇ，６６Ｒを、ファンネル６２の外側に装着された偏向ヨーク６８が発生する水平及び垂直偏向磁界によって偏向し、シャドウマスク６４を介して蛍光体スクリーン６３上を、水平方向及び垂直方向に走査させることによって、蛍光体スクリーン６３上にカラー画像が表示される。
【０００４】
このようなカラー陰極線管においては、インライン型の電子銃６７の主レンズ部分の低圧側電極及び高圧側電極のサイドビーム６６Ｂ，６６Ｒの通過孔の位置を偏心させることによって、蛍光体スクリーン６３の中央において３本の電子ビーム６６Ｂ，６６Ｇ，６６Ｒを集中させ、更に、偏向ヨーク６８にピンクッション形の水平偏向磁界とバレル形の垂直偏向磁界とを発生させることによって、３本の電子ビーム６６Ｂ，６６Ｇ，６６Ｒを画面全域で自己集中させる、セルフコンバーゼンス方式が広く実用化されている。
【０００５】
このようなカラー陰極線管に使用されている電子銃６７は、図６に示すように、例えば、水平方向に一列配置された３本のカソードＫと、このカソードＫを加熱するヒータ（図示せず）と、カソードＫから電子ビーム６６Ｂ，６６Ｇ，６６Ｒの進行方向に順次配置された第１グリッド電極Ｇ１〜第８グリッド電極Ｇ８からなる複数個のグリッド電極と、第８グリッド電極Ｇ８に溶接されたコンバーゼンスカップＣＶとを有している。なお、本例では第５グリッド電極Ｇ５は、２つの電極部分Ｇ５−１，Ｇ５−２から構成される。これら各グリッド電極Ｇ１〜Ｇ８は、ビードガラスからなる一対の絶縁支持体６９によって管軸Ｚ方向に所定の間隔で支持固定されており、更に、この電子銃６７の一側部には、電子銃６７の長手方向に沿って管内用抵抗器７０が配設されている。
【０００６】
各グリッド電極Ｇ１〜Ｇ８は、所定の電位となるようにバイアスされている。例えば第３グリッド電極Ｇ３及び第５グリッド電極Ｇ５は共通に接続され、第３グリッド電極Ｇ３には抵抗器７０の中間部に設けられた電圧供給端子Ｒ１から所定のフォーカス電圧が供給される。第４グリッド電極Ｇ４及び第６グリッド電極Ｇ６は共通に接続され、第４グリッド電極Ｇ４には抵抗器７０の中間部に設けられた他の電圧供給端子Ｒ２から２５〜３５ＫＶ程度の陽極電圧の約３５〜４５％程度に相当する電圧が供給される。第７グリッド電極Ｇ７には抵抗器７０の中間部に設けられた他の電圧供給端子Ｒ３から陽極電圧の５０〜７０％程度に相当する電圧が供給される。第８グリッドＧ８にはまた別の電圧供給端子Ｒ４からコンバーゼンスカップＣＶを介して陽極電圧がそのまま供給される。これら各グリッド電極Ｇ１〜Ｇ８によって、電子ビーム６６Ｂ，６６Ｇ，６６Ｒを蛍光体スクリーン６３上に集束させるための、主レンズを含む複数の電子レンズが形成される。抵抗器７０の一端は、端子Ｒ５を介してアースされている。
【０００７】
このように、陽極電圧を分圧して各グリッド電極Ｇ１〜Ｇ８に必要な動作電圧を供給するための管内用抵抗器７０は例えば特許文献１により公知である。一般的な管内用抵抗器７０の構成を図７を用いて説明する。
【０００８】
管内用抵抗器７０は、酸化アルミニウム等のセラミックス系の材料で形成された長方形状の絶縁基板７１と、この絶縁基板７１上の所定の箇所に形成された複数の島状の端子用電極パターン７２とを備える。電極パターン７２は、ルテニウム酸鉛を含む複酸化物とほう硅酸鉛系のガラスよりなる電極材料を絶縁基板７１上に印刷して乾燥させ焼成して形成されている。各々の電極パターン７２の中央には、図８に示すように、絶縁基板７１を貫通する透孔７３が穿設されている。この透孔７３に舌片状の端子片７５の一端に形成されたはとめ部７４を挿入した後、はとめ部７４の先端をかしめてかしめ部７６を形成することにより、絶縁基板７１と端子用電極パターン７２とをはとめ部７４の周囲の鍔部７７とかしめ部７６とで両側から強固に挟持させて、端子片７５が絶縁基板７１に固定されている。端子片７５の他端は所定のグリッド電極に接続され、端子片７５を介して各グリッド電極に端子用電極パターン７２の電圧が印加される。
【０００９】
各端子用電極パターン７２は抵抗パターン７８で接続されている。この抵抗パターン７８は、ルテニウム酸鉛を含む複酸化物とほう硅酸鉛系のガラスよりなる抵抗材料を絶縁基板７１上に印刷し乾燥させ焼成することにより形成されている。各端子用電極パターン７２間の抵抗パターン７８は、所望の抵抗値が得られるように、蛇行させたり間隔を変化させたりすることにより幅及び長さが適切に設定されており、その結果、端子用電極パターン７２のそれぞれにて所望の電圧が得られる。絶縁基板７１の表面及び抵抗パターン７８は、端子用電極パターン７２及び絶縁基板７１の露出部８０を除いて絶縁被膜層７９によって被覆されている。
【００１０】
このような管内用抵抗器７０においては、偏向ヨーク６８が発生する偏向磁界に影響を与えず、且つ、電子銃６７の電界を乱し電子ビームの軌道をずらさないために、端子片７５の材料としては、Ｆｅ−Ｎｉ−Ｃｒ合金からなる非磁性ステンレス鋼等の比透磁率が１．０１以下、好ましくは１．００５以下の磁界に影響を与えない非磁性合金が一般的に使用される。
【特許文献１】特許第３４０６６１７号公報
【発明の開示】
【発明が解決しようとする課題】
【００１１】
このような高電圧が印加されるカラー陰極線管の耐電圧特性を良好なものとするために、カラー陰極線管の製造工程の一工程である排気工程後に、通常の動作電圧の２〜３倍程度のピーク電圧（６０〜８５ｋＶ）を有する高電圧を印加して、強制的に放電させることによって、耐電圧の低下の原因となる電子銃６７を構成するグリッド電極Ｇ１〜Ｇ８及びコンバーゼンスカップＣＶのバリや付着物等を除去する耐電圧処理が施される。
【００１２】
高電圧を印加すると、例えばＺ軸方向において第５グリッド電極Ｇ５とほぼ同じ位置に絶縁支持体６９を囲うように巻回されたサプレッサーリングと称される金属性リング（図示せず）と、抵抗器７０との間でグロー放電が発生する場合がある。このグロー放電によって端子用電極パターン７２の絶縁破壊が引起こされる。この絶縁破壊が発生すると同時に端子用電極パターン７２に近接配置されている絶縁被膜層７９が破壊されて、絶縁被膜層７９を構成するガラス粉が管内に飛散し、この飛散したガラス粉がシャドウマスク６４のアパーチャに到達し、シャドウマスク６４のアパーチャ詰まりの一因となる。更に、この絶縁破壊によって、端子用電極パターン７２と接続されている抵抗パターン７８までも破壊される場合もあり、抵抗値の変化や、最悪の場合には抵抗パターン７８の断線が生じる。
【００１３】
このように、シャドウマスク６４のアパーチャ詰まりや抵抗パターン７８の断線が発生すると、カラー陰極線管としては不良品となり、もはや製品として出荷することはできない。また、抵抗パターン７８が断線を免れたとしても、グロー放電が発生したことによって抵抗パターン７８に過大な電流が流れて抵抗パターン７８の抵抗値変化等が生じると、所定の分圧電圧を得ることができなくなり、このため電子銃６７のフォーカス不良を生じてしまう。
【００１４】
さらに、耐電圧処理時には、高電位の端子用電極パターン７２と中電位の端子用電極パターン７２との間に生じる放電よって発生したイオンが端子用電極パターン７２のエッヂ部に衝突し端子用電極パターン７２を破壊するという現象が顕著に発生する。この現象により端子用電極パターン７２の材料が剥離する。この剥離し脱落した材料は、前述と同じように陰極線管内を浮遊し、シャドウマスク６４のアパーチャ詰まりを生じさせる。また、イオン衝突の程度によっては端子用電極パターン７２の材料が局部的に溶融し、その際発生するガスで管内放電を助長させるおそれがある。これらの現象は電界強度が高い高圧側に位置した端子用電極パターン７２のエッヂ部にて特に起こり易い。
【００１５】
また、端子用電極パターン７２のエッヂ部の外周端は鋭角断面を有しているので、電界が集中し電子放出が起こりやすく、この電子放出がトリガーとなって管内放電を誘発させる。さらに、図８に示すように端子用電極パターン７２と絶縁被膜層７９の間に２次電子放出係数の高い絶縁基板７１の露出部８０があるため、この部分で電子が増倍され管内放電が持続するという弊害が起きる。
【００１６】
このように、従来の陰極線管では、絶縁被膜層７９の剥離、抵抗パターン７８の破壊、端子用電極パターン７２のエッヂ部の剥離及び溶融、端子用電極パターン７２のエッヂ部への電界集中による管内放電の誘発等の問題がある。特に端子用電極パターン７２のエッヂ部への電界集中による管内放電が大きな問題となっている。
【００１７】
本発明は、上記の問題を解決し、端子用電極パターンのエッヂ部の破壊を完全に防止し、更に端子用電極パターンのエッヂ部への電界集中を回避することが可能な管内用抵抗器及びこれを備えた陰極線管を提供することを目的とする。
【課題を解決するための手段】
【００１８】
本発明の管内用抵抗器は、セラミックス系材料からなる長方形状の絶縁基板と、前記絶縁基板上に配設された所定の抵抗値を有する抵抗パターンと、前記抵抗パターンに電気的に接続された複数の島状の端子用電極パターンと、前記端子用電極パターンの略中央に設けられた、前記絶縁基板を貫通する透孔と、前記透孔に挿入されたはとめ部を一端に備え、前記端子用電極パターンと電気的に接続された端子片と前記端子用電極パターンと離間して前記絶縁基板上に設けられた絶縁被膜層とを有する。そして、前記端子用電極パターンと前記絶縁基板との間に前記端子用電極パターンより高抵抗の放電抑制パターンが設けられ、前記放電抑制パターンは、前記端子用電極パターンと前記絶縁被膜層との間の領域において前記絶縁基板を露出しないように覆っていることを特徴とする。
【００１９】
また、本発明の陰極線管は、略矩形状のフェースパネルと、前記フェースパネルに連接された漏斗状のファンネルと、前記フェースパネル内面に形成された蛍光体スクリーンと、電子ビームを前記蛍光体スクリーン上に集束させる複数のグリッド電極を備え、前記ファンネルのネック内に配置された電子銃と、前記複数のグリッド電極に所定の電圧を印加するための管内用抵抗器とを備える。ここで、前記管内用抵抗器は本発明の上記の管内用抵抗器である。
【発明の効果】
【００２０】
本発明によれば、端子用電極パターンの周辺からの異常放電を防止できるため、絶縁被膜層の剥離および沿面放電を防止できる。また、端子用電極パターンのエッヂ部への電界集中を回避することができるので、放電の発生を抑えることができ、抵抗体の破壊又は損傷あるいは放電電流によるフォーカス特性の悪化を防止できる。
【発明を実施するための最良の形態】
【００２１】
本発明を実施の形態を示しながら詳細に説明する。但し、本発明は以下に示す具体例に限定されない。
【００２２】
図１は、本発明に係る管内用抵抗器を内蔵したカラー陰極線管の断面図である。
【００２３】
カラー陰極線管は、略矩形状を呈するフェースパネル１１と、このフェースパネル１１に一体的に接合された漏斗状のファンネル１２とからなる外囲器を有する。フェースパネル１１の内面には、青、緑、赤に発光するストライプ状あるいはドット状の３色蛍光体層からなる蛍光体スクリーン１３が形成されている。この蛍光体スクリーン１３に対向するように、多数のアパーチャが形成されたシャドウマスク１４がマスクフレーム１５に保持されている。このマスクフレーム１５は、マスクフレーム１５に固定された弾性支持体１６及びフェースパネル１１に植設されたスタッドピン１７を介してフェースパネル１１の内壁面に装着されている。マスクフレーム１５には、磁気シールド板１８が取り付けられている。
【００２４】
ファンネル１２のネック１９内には、センタービーム２０Ｇと、この両側の一対のサイドビーム２０Ｂ，２０Ｒとが同一水平面上を通るように３本の電子ビーム２０Ｂ，２０Ｇ，２０Ｒを放出する３つのカソードが水平方向に一列に配列されたインライン型の電子銃２１が配設されている。この電子銃２１から放出される３電子ビーム２０Ｂ，２０Ｇ，２０Ｒを、ファンネル１２の外側に装着された偏向ヨーク２２が発生する水平及び垂直偏向磁界によって偏向し、シャドウマスク１４を介して蛍光体スクリーン１３を水平方向及び垂直方向に走査させることによって、蛍光体スクリーン１３上にカラー画像が表示される。
【００２５】
このようなカラー陰極線管においては、インライン型の電子銃２１の主レンズ部分の低圧側電極及び高圧側電極のサイドビーム２０Ｂ，２０Ｒの通過孔の位置を偏心させることによって、蛍光体スクリーン１３の中央において３本の電子ビーム２０Ｂ，２０Ｇ，２０Ｒを集中させ、更に、偏向ヨーク２２にピンクッション形の水平偏向磁界とバレル形の垂直偏向磁界とを発生させることによって、３本の電子ビーム２０Ｂ，２０Ｇ，２０Ｒを画面全域で自己集中させる、セルフコンバーゼンス方式が採用されている。
【００２６】
この電子銃２１は、図２に示すように、水平方向に一列配置された３本のカソードＫと、このカソードＫを加熱するヒータ（図示せず）と、カソードＫから電子ビーム２０Ｂ，２０Ｇ，２０Ｒの進行方向に順次同軸上に配置された第１グリッド電極Ｇ１〜第８グリッド電極Ｇ８からなる複数個のグリッド電極と、第８グリッド電極Ｇ８に溶接されたコンバーゼンスカップＣＶとを有している。これらカソードＫ及び各グリッド電極Ｇ１〜Ｇ８は、ビードガラスからなる一対の絶縁支持体２３によって管軸方向に所定の間隔で支持固定されており、更に、一方の絶縁支持体２３の一側部には、絶縁支持体２３の長手方向に沿って管内用抵抗器２４が配設されている。
【００２７】
コンバーゼンスカップＣＶは第８グリッド電極Ｇ８に溶接にて固定され、電気的にも接続されている。コンバーゼンスカップＣＶには導電スプリング２５が取付けられており、この導電スプリング２５が陽極電圧が供給される管内内壁に被着されているグラファイト導電膜２６に弾性的に接触している。従って、陽極電圧は、導電スプリング２５を介してコンバーゼンスカップＣＶ及び第８グリッド電極Ｇ８に供給され、更に、端子片２７を介して抵抗器２４の一端に供給されている。この抵抗器２４の高圧側に供給された陽極電圧は、抵抗器２４の抵抗によって分圧され、分圧電圧が各端子片２７を介して第７グリッド電極Ｇ７、第６グリッド電極Ｇ６、及び第５グリッド電極Ｇ５に供給される。抵抗器２４の他端には、アースピン２８に接続された端子片２７が設けられている。第３グリッド電極Ｇ３及び第５グリッド電極Ｇ５は共通に接続されている。
【００２８】
このような管内用抵抗器２４は、図３及び図４に示すように構成されている。
【００２９】
管内用抵抗器２４は、酸化アルミニウム等のセラミックス系の材料で形成され、電子銃２１に並設された長方形状の絶縁基板２９と、この絶縁基板２９上の所定の箇所に形成された島状の放電抑制パターン３７が形成されている。この放電抑制パターン３７はルテニウム酸鉛を含む複酸化物とほう珪酸鉛系のガラスよりなる、１０ＧΩ／□のシート抵抗値を有する高抵抗ペースト材をスクリーン印刷法によって印刷し乾燥させた後、焼成して形成されている。更に、この放電抑制パターン３７の上には、島状の端子用電極パターン３０が形成されている。この端子用電極パターン３０は、ルテニウム酸鉛を含む複酸化物とほう硅酸鉛系のガラスよりなる、１０ｋΩ／□のシート抵抗値を有する低抵抗ペースト材をスクリーン印刷法によって印刷し乾燥させた後、焼成して形成されている。端子用電極パターン３０の形成面積は放電抑制パターン３７の形成面積より小さい。端子用電極パターン３０の中央には、図４に示すように絶縁基板２９を貫通する透孔３１が穿設されている。
【００３０】
端子用電極パターン３０と端子片２７との電気的接続は以下のようにして行う。ステンレス鋼材やクロム酸化膜付の金属鋼材等からなる舌片状の端子片２７の一端に形成されたはとめ部３２を透孔３１に挿入する。その後、はとめ部３２の先端をかしめてかしめ部３３を形成することにより、絶縁基板２９と放電抑制パターン３７と端子用電極パターン３０とをはとめ部３２の周囲の鍔部３４とかしめ部３３とで両側から強固に挟持させて、端子片２７を絶縁基板２９に固定する。端子片２７の鍔部３４と端子用電極パターン３０とは面接触して電気的に接続される。
【００３１】
各端子用電極パターン３０は抵抗パターン３５で接続されている。この抵抗パターン３５は、ルテニウム酸鉛を含む複酸化物とほう硅酸鉛系のガラスよりなる、１ＭΩ／□のシート抵抗値を有する高抵抗ペースト材を絶縁基板２９上にスクリーン印刷法によって印刷し乾燥させ焼成することにより形成されている。各端子用電極パターン３０間の抵抗パターン３５は、所望の抵抗値（０．１×１０9〜２．０×１０9Ω）が得られるように、蛇行させたり間隔を変化させたりすることにより幅及び長さが適切に設定されており、その結果、端子用電極パターン３０のそれぞれにて所望の電圧が得られる。
【００３２】
絶縁基板２９の表面及び抵抗パターン３５は、端子用電極パターン３０及びその近傍領域を除いて絶縁被膜層３６によって被覆されている。絶縁被膜層３６は、遷移金属酸化物とほう硅酸鉛を主成分とする絶縁材をスクリーン印刷法によって印刷し乾燥させ焼成することにより形成される。
【００３３】
端子用電極パターン３０近傍の構造を更に詳しく説明する。端子用電極パターン３０の直径は、端子片２７の鍔部３４の直径よりやや小さい。従って、絶縁基板２９の表面に対する法線方向に沿って見たとき、端子用電極パターン３０は鍔部３４で覆われている。この理由は以下の通りである。印刷法で形成した端子用電極パターン３０の外周縁のエッヂ部は尖っており、このエッジ部が露出していると、エッヂ部で電界集中が起こり放電が発生する。端子用電極パターン３０を鍔部３４で覆うことにより、端子用電極パターン３０のエッヂ部での電界集中を防止できる。
【００３４】
次に放電抑制パターン３７と絶縁被膜層３６と関係について説明する。図４に示すように、絶縁被膜層３６は、端子用電極パターン３０から離間して形成されている。一方、端子用電極パターン３０と絶縁基板２９との間に形成された放電抑制パターン３７は、端子用電極パターン３０の外周縁よりも外側にまで延設され、その外周縁は絶縁被膜層３６によって覆われている。このようにすることにより、２次電子放出係数の高い絶縁基板２９が端子用電極パターン３０と絶縁被膜層３６との間の領域に露出するのを防止している。
【００３５】
次に本発明の効果を検証するため、以下に示す３種類の抵抗器を製作した。比較例１、比較例２および実施例である。
【００３６】
比較例１の抵抗器は図８に示すような従来の構造を有している。図８中、７２は端子用電極パターンでルテニウム酸鉛系の抵抗ペーストで形成した。絶縁基板７１の表面に対する法線方向に沿って見たとき、端子用電極パターン７２の外周縁は鍔部７７より突出していた。端子用電極パターン７２と絶縁被膜層７９との間にはアルミナよりなる絶縁基板７１が露出した露出部８０がある。この露出部８０の長さ（端子用電極パターン７２と絶縁被膜層７９との間の距離）は０．５ｍｍとした。比較例１では端子用電極パターン７２のシート抵抗が０．１ｋΩ／□，１ｋΩ／□，１０ｋΩ／□，１００ｋΩ／□である４種類のサンプルを準備した。
【００３７】
比較例２の抵抗器は図９に示すような構造を有している。端子用電極パターン７２の外周縁が絶縁皮膜７９により覆われるように、端子用電極パターン７２の形成面積を拡大した点でのみ、図８の抵抗器と異なる。従って、比較例２の抵抗器では、比較例１のように端子用電極パターン７２の周辺に絶縁基板７１が露出した露出部は全く存在していない。比較例２でも端子用電極パターン７２のシート抵抗が０．１ｋΩ／□，１ｋΩ／□，１０ｋΩ／□，１００ｋΩ／□である４種類のサンプルを準備した。
【００３８】
実施例の抵抗器は、本発明に対応し、図４に示すような構成を有している。即ち、高抵抗の放電抑制パターン３７が端子用電極パターン３０と絶縁基板２９との間に形成され、かつ、絶縁被膜層３６は端子用電極パターン３０と離間し、放電抑制パターン３７の外周縁を覆っている。従って、端子用電極パターン３０の周辺において絶縁基板２９は露出していない。更に、絶縁基板２９の表面に対する法線方向に沿って見たとき、端子用電極パターン３０の外周縁は鍔部３４により覆われていた。実施例の抵抗器では、端子用電極パターン３０のシート抵抗は１０ｋΩ／□とし、放電抑制パターン３７のシート抵抗が１ＭΩ／□，１０ＭΩ／□，１００ＭΩ／□、１ＧΩ／□，１０ＧΩ／□，１００ＧΩ／□である６種類のサンプルを準備した。放電抑制パターン３７としてルテニウム酸鉛系の材料を用いた。
【００３９】
上記以外については比較例１，２及び実施例は同一として、それぞれのサンプルについて、表１に示す４種類の評価を行った。それぞれの評価法は以下の通りである。
【００４０】
端子片と電極パターンとの接触は、完成した抵抗器を用いて行った。抵抗器を振動試験機に取り付け、端子片間に２００Ｖを印加しながら振動を与えた状態での端子間の抵抗値の変化を測定した。振動の条件は、周波数を６０Ｈｚ、加速度を１０Ｇとした。抵抗値の変化がなかったものを「○」（良）、抵抗値の変化がわずかに検出されたものを「△」（可）、抵抗値が大きく変化したものを「×」（不良）と評価した。
【００４１】
電極パターン付近の電界集中は、計算機によるシミュレーションにより求めた。即ち、図２に示すような電子銃について各電極（ＫからＣＶまで）、絶縁支持体２３、および抵抗器の形状と印加電圧を表面電荷法プログラムにインプットし電界強度の計算を行い、端子用電極パターン付近の電界強度を求めた。
【００４２】
沿面放電の評価は以下の通りである。完成した抵抗器を陰極線管に組み込み通常の耐電圧処理を行った後、陰極線管を通常動作させた状態で、ネックの外部（大気側）から交番磁界を与え強制的に管内放電を誘発させた。その後外部磁界を停止し放電が継続するか否かで判断した。放電が停止したものを「○」（良）、継続したものを「×」（不良）とした。
【００４３】
絶縁被膜層の剥離は、抵抗器を陰極線管に組み込み通常の耐電圧処理を５回繰り返し、その後、陰極線管から抵抗器を取り出し、絶縁被膜層が破壊されているか否かを顕微鏡を用いて観察した。破壊が認められなかったものを「○」（良）、認められたものを「×」（不良）とした。
【００４４】
各サンプルの評価結果を表１に示す。
【００４５】
【表１】
2005228626.tif 000003
【００４６】
端子片と電極パターンとの接触については、端子用電極パターンのシート抵抗が１００ｋΩ／□以上になると抵抗値のふらつきが見られることが分かった。この理由は、端子用電極パターンの材質がルテニウム酸鉛（導電性物質）とほう珪酸鉛系のガラスよりなっているため、導電性物質の添加量が小さい１００ｋΩ／□の場合は端子片との接触抵抗が高くなり、ふらつき現象が生じやすくなるためと考えられる。
【００４７】
電極パターン付近の電界集中については、比較例１の場合、厚み１５μｍの端子用電極パターン７２の外周縁が真空中および絶縁基板７１上に露出した状態であるため電界の集中が起こる。表１に示したように比較例１では端子用電極パターン７２の外周縁のエッヂ部に２０ｋＶ／ｍｍもの電界集中が見られた。またこの電界のベクトルの向きは絶縁基板７１の表面とほぼ平行であった。従って、端子用電極パターン７２の外周縁のエッヂ部より放出された電子は絶縁基板７１の表面に沿って沿面放電しやすい状態になっていた。これに対し、比較例２では端子用電極パターン７２の外周縁のエッヂ部は絶縁皮膜７９により覆われているため、このエッヂ部での電界の集中は見られなかった。また、実施例では端子用電極パターン３０の外周縁のエッヂ部は端子片２７の鍔部３４により覆われており、且つ放電抑制パターン３０の外周縁のエッヂ部は絶縁被膜層３６によって覆われているために、いずれのエッヂ部においても電界の集中は見られなかった。比較例２では絶縁被膜層７９に覆われた端子用電極パターン７２の外周縁のエッヂ部において、実施例では絶縁被膜層３６に覆われた放電抑制パターン３７の外周縁のエッヂ部において、いずれも５ｋＶ／ｍｍ程度の電界強度となったが、これらの部分はいずれも絶縁被膜層内にあるため電子放射は行われない。また、２次電子の増倍も行われない。このことより、比較例２および実施例は、沿面放電に対し十分改善されていることが分かる。
【００４８】
絶縁被膜層の剥離については、比較例１および実施例は問題なかったが、比較例２では剥離が発生した。この原因について考えると、比較例１では端子用電極パターン７２と絶縁被膜層７９とが接触していないため、放電が生じたとしても絶縁被膜層７９に絶縁破壊を生じさせるような電流経路が生じ得ないためであると考えられる。これに対し、比較例２では、絶縁被膜層７９の表面にチャージした電荷と端子用電極パターン７２との間に電界が生じ、しかも端子用電極パターン７２が低抵抗であるため大電流を流すことができるので、絶縁被膜層７９の絶縁破壊が生じる。実施例では、放電抑制パターン３７が高抵抗であるため、絶縁被膜層３６の表面に電荷がチャージしたとしても、大電流が流れることができず、絶縁破壊が起こらなかったと考えられる。
【００４９】
以上のように、実施例の抵抗器は、端子片２７と電極パターン３０との接触、電極パターン３０付近の電界集中、沿面放電、および絶縁被膜層３６の剥離、のいずれにおいても十分改良されていることが分かる。
【００５０】
次に、放電抑制パターン３７のシート抵抗について述べる。表１によると１ＭΩ／□から１００ＧΩ／□まで良好な結果を得たが、低シート抵抗である１ＭΩ／□および１０ＭΩ／□では抵抗器の抵抗値のコントロールがしにくい欠点（精度が良くないという欠点）がある。その理由は、抵抗パターン３５は１〜５ＭΩ／□のシート抵抗を持つ抵抗ペーストで作られているため、放電抑制パターン３７が抵抗パターン３５と同程度のシート抵抗を有すると、放電抑制パターン３７が抵抗器の抵抗値に無視できない誤差を生じさせるからである。また、高抵抗側では、現存するルテニウム酸鉛系の材料のシート抵抗は高々１００ＧΩ／□までであり、これ以上は実在しない。従って、放電抑制パターン３７のシート抵抗は１０ＭΩ／□から１００ＧΩ／□までが好適である。
【００５１】
次に放電抑制パターン３７の材質について述べる。端子用電極パターン３０と放電抑制パターン３７とは、同質の材質、即ち、その基本構成材料が同種であることが好ましい。例えば、端子用電極パターン３０がルテニウム酸鉛を含む複酸化物とほう珪酸鉛ガラスからなる場合には、放電抑制パターン３７もルテニウム酸鉛を含む複酸化物とほう珪酸鉛ガラスからなることが好ましい。同様に端子用電極パターン３０が酸化ルテニウムを含む金属酸化物とほう珪酸鉛ガラスからなる場合には、放電抑制パターン３７も酸化ルテニウムを含む金属酸化物とほう珪酸鉛ガラスからなることが好ましい。この理由は、端子用電極パターン３０と放電抑制パターン３７とが互いに異種の材質であると、両者の界面に微小クラックが入り、これを起点として放電などによりガラス剥離が生じてしまうからである。
【産業上の利用可能性】
【００５２】
本発明の利用分野は特に制限はなく、例えば、テレビジョンまたはコンピュータディスプレイ等に利用される陰極線管に広範囲に利用できる。
【図面の簡単な説明】
【００５３】
【図１】本発明に係る管内用抵抗器を内蔵した陰極線管を示す断面図。
【図２】本発明に係る陰極線管の電子銃部分を示す縦断面図。
【図３】本発明に係る陰極線管に使用される管内用抵抗器を示す平面図。
【図４】（Ａ）は図３に示す管内用抵抗器の端子片周辺の拡大平面図、（Ｂ）は図３に示す管内用抵抗器の端子用電極パターン及び端子片での断面図。
【図５】従来のカラー陰極線管を示す断面図。
【図６】従来のカラー陰極線管の電子銃の一構成例を示す縦方向片断面図。
【図７】従来のカラー陰極線管における管内用抵抗器を示す平面図。
【図８】図７に示す管内用抵抗器の端子用電極パターン及び端子片での断面図。
【図９】従来の別の管内用抵抗器の端子用電極パターン及び端子片での断面図。
【符号の説明】
【００５４】
１１：フェースパネル
１２：ファンネル
１３：蛍光体スクリーン
１９：ネック
２０Ｂ，２０Ｇ，２０Ｒ：電子ビーム
２１：電子銃
２４：管内用抵抗器
２７：端子片
２９：絶縁基板
３０：端子用電極パターン
３１：透孔
３２：はとめ部
３３：かしめ部
３４：鍔部
３５：抵抗パターン
３６：絶縁被膜層
３７：放電抑制パターン
Ｇ１〜Ｇ８：グリッド電極
ＣＶ：コンバーゼンスカップ
【図１】
2005228626.tif 000004
【図２】
2005228626.tif 000005
【図３】
2005228626.tif 000006
【図４】
2005228626.tif 000007
【図５】
2005228626.tif 000008
【図６】
2005228626.tif 000009
【図７】
2005228626.tif 000010
【図８】
2005228626.tif 000011
【図９】
2005228626.tif 000012